(57)【要約】【課題】本発明は、長期間に亘って菌やカビの発生を抑えることができる抗菌性フィルター及びその使用方法を提供することにある。【解決手段】基材と、該基材に担持されている抗菌性物質と抗菌性物質を内包したマイクロカプセルとを含んでなることを特徴とする抗菌性フィルター、及び、該抗菌性フィルターの抗菌作用が低下する時期に、基材に外圧を加えることによって、抗菌性物質を内包したマイクロカプセルから抗菌性物質を放出させ、抗菌作用を追加で発揮させることを特徴とする抗菌性フィルターの使用方法。【選択図】なし【特許請求の範囲】
【請求項１】
基材と、該基材に担持されている抗菌性物質と抗菌性物質を内包したマイクロカプセルとを含んでなることを特徴とする抗菌性フィルター。
【請求項２】
抗菌性物質を内包したマイクロカプセルが、徐放性マイクロカプセル及び感圧性マイクロカプセルの群から選ばれる少なくとも１種である請求項１記載の抗菌性フィルター。
【請求項３】
請求項１又は２記載の抗菌性フィルターの使用方法において、該抗菌性フィルターの抗菌作用が低下する時期に、基材に外圧を加えることによって、抗菌性物質を内包したマイクロカプセルから抗菌性物質を放出させ、抗菌作用を追加で発揮させることを特徴とする抗菌性フィルターの使用方法。
【発明の詳細な説明】
【技術分野】
【０００１】
本発明は、エアコンや空気清浄機等の家電機器、ビル、事業所、自動車等のエアコン機器等に取り付けられるフィルターであり、抗菌性、抗カビ性を発現できる抗菌性フィルターに関するものである。
【背景技術】
【０００２】
健康・清潔に対する関心が高まっており、生活空間の空気中に浮遊する細菌やカビ等の除去が要求されている。空気中に浮遊する細菌やカビは、他の粒子状物質と同様に一般に使用されているガラス繊維濾紙や不織布などの除塵フィルターで捕捉できるが、捕捉された細菌やカビはフィルター内で繁殖して悪臭を発生したり、フィルターを交換する際に再飛散したりするという問題がある。この問題に対して、捕捉された細菌やカビが繁殖しないようにフィルター基材等に抗菌性や抗カビ性を付与することが広く提案されている（例えば、特許文献１参照）。
【０００３】
また、吸水膨潤性部分と非吸水性部分とからなる膜剤で抗菌剤を内包した抗菌性カプセル及び、それを含有した塗料を空調機の成形品に塗布した抗菌性空調機が提案されている。抗菌剤をマイクロカプセルで被覆したことにより、カビや細菌が発生しやすい多湿状態の時に抗菌剤が徐々に放出され、一方、乾燥時にはこの抗菌剤の放出が極度に少なくなる。従って、抗菌剤の効果が適切に発揮され、長期に亘ってカビや細菌の発生を抑えることができる。しかし、当該品は一定の効果が見られるが、さらに長期間に亘る抗菌性や抗カビ性を有していることが望ましい（例えば、特許文献２参照）。
【０００４】
さらに、合成樹脂若しくは合成ワックスのエマルジョンと、天然樹脂若しくは天然ワックスのエマルジョンとに、融合剤及び可塑剤を含有させてなるエマルジョンコート基剤に、草木抽出物若しくは樹木抽出精油を担持させた徐放性マイクロカプセルを含有させた徐放性消臭コート剤も提案されている。しかし、当該徐放性消臭コート剤をフィルター基材に担持するには、バインダー等が必要であり、バインダー等の添加量が多い場合には、バインダーによるカプセルの被覆によって抗菌性が低下し、バインダー等の添加量が少ない場合には、カプセルの担持が不十分になる等、使い方が難しいものであった（例えば、特許文献３参照）。
【先行技術文献】
【特許文献】
【０００５】
【特許文献１】特開平０９−２９９７２４号公報
【特許文献２】特開平０７−２３９１３１号公報
【特許文献３】特開２００４−１０５２４４号公報
【発明の概要】
【発明が解決しようとする課題】
【０００６】
本発明は、長期間に亘って菌やカビの発生を抑えることができる抗菌性フィルター及びその使用方法を提供することにある。
【課題を解決するための手段】
【０００７】
上記課題を解決するために鋭意検討した結果、以下の抗菌性フィルター及び使用方法を発明した。
【０００８】
（１）基材と、該基材に担持されている抗菌性物質と抗菌性物質を内包したマイクロカプセルとを含んでなることを特徴とする抗菌性フィルター。
（２）抗菌性物質を内包したマイクロカプセルが、徐放性マイクロカプセル及び感圧性マイクロカプセルの群から選ばれる少なくとも１種である上記（１）の抗菌性フィルター。
（３）上記（１）又は（２）の抗菌性フィルターの使用方法において、該抗菌性フィルターの抗菌作用が低下する時期に、基材に外圧を加えることによって、抗菌性物質を内包したマイクロカプセルから抗菌性物質を放出させ、抗菌作用を追加で発揮させることを特徴とする抗菌性フィルターの使用方法。
【発明の効果】
【０００９】
基材と、該基材に担持されている抗菌性物質と抗菌性物質を内包したマイクロカプセルとを含んでなる本発明の抗菌性フィルターを使うことにより、長期に亘って抗菌作用を発揮し、且つ、抗菌性フィルターの抗菌作用が低下する時期に、基材に外圧を加えることによって、抗菌性物質を内包したマイクロカプセルから抗菌性物質を放出させ、抗菌作用を追加で発揮させることができる。
【発明を実施するための形態】
【００１０】
以下、本発明の抗菌性フィルター及び使用方法を具体的に説明する。なお、「抗菌性物質と抗菌性物質を内包したマイクロカプセルが担持された基材」を「フィルター濾材」と記す場合がある。
【００１１】
本発明で用いられる抗菌性物質は、細菌、カビ類、ウイルスなどの有害微生物及び病原体の除去、殺滅、失活又は繁殖抑制などの目的で用いられる薬剤であり、具体的には、銀や亜鉛又は燐酸カルシウムなどを主成分とする無機系抗菌剤、ベンズイミダゾール系、イソチアゾリン系、ピリチオン系、有機ヒ素系、有機銅系、有機ヨード系、クロロヘキシジン系などの有機系抗菌剤、キチンやキトサンなどの高分子系抗菌剤、茶や柿などから抽出されるカテキンや孟宋竹抽出エキス、ヒノキチオール、ユーカリ精油、ティートリー精油、オレガノ精油等の草木、花卉や樹木の天然物を由来とする抗菌剤などが挙げられる。さらに、これらを複合したハイブリッド抗菌剤も挙げられる。
【００１２】
抗菌性物質を内包したマイクロカプセル（抗菌性物質内包マイクロカプセル）の壁物質は、特に限定されないが、例えば、熱可塑性樹脂、熱硬化性樹脂、合成ゴム、天然樹脂などを挙げることができる。熱可塑性樹脂としては、例えば、ポリ塩化ビニル、ポリ酢酸ビニル、ポリ塩化ビニリデンなどのビニル樹脂；ポリエチレン、ポリプロピレン、ポリブテンなどの石油系樹脂；（メタ）アクリル樹脂、ポリアクリロニトリルなどのアクリル樹脂；ポリスチロールなどのスチロール樹脂；ＡＢＳ樹脂；及びポリアミド樹脂を挙げることができる。熱硬化性樹脂としては、フェノール樹脂、尿素樹脂、メラミン樹脂、ポリエステル、ポリウレタン、エポキシ樹脂などを例示することができる。天然樹脂としてはゼラチン、アラビアゴム、アルギン酸、カラギーナン、デキストラン、キサンタンガム、グァーガム、ローカストピーンガムなどにより形成することができる。
【００１３】
マイクロカプセルを形成するために、界面重合法、コアセルベーション法、ｉｎ−ｓｉｔｕ法、液中滴下法、水溶液からの相分離法、有機溶媒からの相分離法、融解分散冷却法、噴霧乾燥法、気中懸濁被覆法などのマイクロカプセル化方法を適宜利用することができる。
【００１４】
さらに、シリカ、ゼオライト等の無機系多孔性物質や活性炭等の有機系多孔性物質、シクロデキストリン等の包接化合物等を利用したマイクロカプセル化法を利用することもできる。
【００１５】
本発明において、抗菌性物質を内包したマイクロカプセルが、徐放性マイクロカプセル及び感圧性マイクロカプセルの群から選ばれる少なくとも１種であることが好ましい。徐放性マイクロカプセルは、フィルター濾材上で、徐々にマイクロカプセル皮膜が崩壊し、内包物質を放出することで、長期に亘って抗菌作用を発現させるものである。前述のマイクロカプセルの壁物質のうち、抗菌性物質を内包した徐放性マイクロカプセルに適した、マイクロカプセルの壁物質としては、例えば、微多孔性の膜であるウレタン樹脂、ウレア樹脂、多孔性物質であるシリカ、ゼオライト、活性炭、包接化合物であるシクロデキストリン等が好ましいが、これらに限定される訳ではなく、微多孔性膜を形成しないメラミン樹脂等であっても、使用前に外部圧力等で、マイクロカプセルの皮膜にクラックを入れる等により、同様の徐放性効果を発揮することができる。
【００１６】
他方、感圧性マイクロカプセルは、徐放性マイクロカプセルのような徐放性機能はなく、フィルターの抗菌作用が低下した時期に、フィルター濾材を手で強く擦る等による外圧でマイクロカプセル皮膜を破壊し、内包物質を放出することで、抗菌性を追加で発現させるものであり、カプセル粒子径を適宜変更することによって、マイクロカプセルの破壊具合を調節することができる。なお、当該操作は、徐放性マイクロカプセルについても同じ効果を発現させることができる。
【００１７】
マイクロカプセル分散液の分散媒としては、マイクロカプセルを分散させることのできる水性溶媒、非水溶性溶媒等の分散媒を広く用いることができる。
【００１８】
本発明において、基材は、通気性の良いものを用いるが、材質については特に制限はなく、使用する目的や装置、機器の形状に対応するものであれば良く、平面状のものを用いても良いし、立体状のものを用いても良い。
【００１９】
平面状の基材の例としては、シート状のものが挙げられる。織物、編物、不織布、紙、ネット、通気性フォーム、金属多孔質体、開孔を施したシート状物から適宜選択できる。安価で、繊維配合、目付け、厚みなど制御しやすい点から、不織布が好ましい基材の一つとして挙げられる。不織布の製造法としてはスパンボンド法、メルトブロー法、ケミカルボンド法、乾式法（サーマルボンド法、レジンボンド法、スパンレース法、ステッチボンド法、ニードルパンチ法）、湿式法、静電紡糸法等の方法から少なくとも一つの方法を選択して用いることができる。必要に応じて、これらの複数の方法を組み合わせても良い。
【００２０】
また、平面状又は立体状の基材を複数枚積層し、貼り合せたものを基材として使用しても良い。
【００２１】
基材に、抗菌性物質と抗菌性物質内包マイクロカプセルを担持させる方法としては、抗菌性物質と抗菌性物質内包マイクロカプセルを基材にできるだけ均一に付着できる方法であれば、特に制限はない。抗菌物質と抗菌物質内包マイクロカプセルを含有する分散液を塗液（配合液）として、基材に含浸、塗工、スプレー塗布等によって付与し、溶媒や分散媒を乾燥等により除去して担持させる方法が例示される。
【００２２】
基材に、抗菌性物質と抗菌性物質内包マイクロカプセルを担持させる際には、抗菌性物質の性能を阻害しない範囲において、少量のバインダー（接着剤）を用いることが好ましい。使用するバインダーの種類は幅広く使うことができ、バインダーのうち水分散性のバインダーの例としては、（メタ）アクリル酸エステル類、ポリ酢酸ビニル、ポリ塩化ビニル、スチレン−ブタジエンラテックス等が挙げられる。
【００２３】
本発明において、抗菌性物質の総含有量は、基材に対して０．１〜１０ｇ／ｍ２担持されるのが好ましい。抗菌性物質が０．１ｇ／ｍ２を下回る場合は抗菌性及び抗カビ性が小さくなり過ぎる場合がある。１０ｇ／ｍ２を超えると、抗菌性及び抗カビ性は十分であるが、経済的に見合わない場合がある。より好ましい抗菌性物質の総含有量は、０．２〜８ｇ／ｍ２である。
【００２４】
本発明の抗菌性フィルターは、基材に抗菌性物質と抗菌性物質内包マイクロカプセルが担持されているが、フィルターの使用初期は、基材に担持されている抗菌性物質によって抗菌性が発現され、フィルターの使用中期は、抗菌性物質を内包した徐放性マイクロカプセルから徐々に放出される抗菌性物質によって抗菌性が追加で発揮される。さらに、フィルターの抗菌性が低下した時期に、フィルター濾材を手で強く擦る等による外圧で抗菌性物質内包マイクロカプセル皮膜を破壊し、内包物質を放出させることで、フィルターの抗菌性を追加で発現させる。本発明の抗菌性フィルターは、当該使用方法により、長期に亘って抗菌作用を発揮することができる。
【実施例】
【００２５】
以下、本発明を実施例により詳細説明するが、本発明は実施例に限定されるものではない。なお、実施例中の部数や百分率は、特にことわりがない場合、質量基準である。
【００２６】
＜抗菌性物質分散液１の作製＞
抗菌性物質として、天然物由来の抗菌剤である市販の１００％ユーカリ精油３０ｇを、５％ポリビニルアルコール（（株）クラレ製、商品名：ポバール２１７Ｅ）水溶液３０ｇに撹拌しながら添加し、均一に乳化した抗菌性物質分散液１を作製した。
【００２７】
＜抗菌性物質内包マイクロカプセル１の作製＞
酢酸エチル５０ｇにヘキサメチレンジイソシアネートのビュレット型イソシアネートプレポリマー（住化コベストロウレタン（株）製、商品名：デスモジュール（登録商標）Ｎ−３２００）１３ｇとポリメリックジフェニルメタンジイソシアネート（東ソー（株）製、商品名：ミリオネート（登録商標）ＭＲ−２００）２ｇを溶かした液に、抗菌性物質として、天然物由来の抗菌剤である市販の１００％ユーカリ精油６０ｇを混合して油溶性液Ａを得た。ｐＨ７に調整した６％スチレン−無水マレイン酸共重合体加水分解物のナトリウム塩水溶液５０ｇと４％ポリビニルアルコール（（株）クラレ製、商品名：ポバール２１７Ｅ）水溶液５０ｇを混合した液に、撹拌しながら油溶性液体Ａをゆっくり添加し、体積平均粒子径が３μｍになるまで強撹拌を行い、乳化液を得た。次いで、この乳化液を撹拌しながら３０％ジエチレントリアミン水溶液１０ｇを加え、８０℃で３時間加熱撹拌し、徐放性のあるポリウレタンウレア樹脂壁の抗菌性物質内包マイクロカプセル１の分散液を得た。
【００２８】
＜抗菌性物質内包マイクロカプセル２の作製＞
メラミン粉末５ｇに３７％ホルムアルデヒド水溶液６．５ｇと水１０ｇを加え、ｐＨ８に調整した後、約７０℃まで加熱し、メラミン−ホルムアルデヒド初期縮合物水溶液を得た。次にｐＨを４．５に調整した５％のスチレン−無水マレイン酸共重合体加水分解物のナトリウム塩水溶液１００ｇ中に、抗菌性物質として、天然物由来の抗菌剤である市販の１００％ユーカリ精油６０ｇを激しく撹拌しながら添加し、体積平均粒子径が４．５μｍになるまで乳化を行い、乳化液を得た。この乳化液に、撹拌しながらメラミン−ホルムアルデヒド初期縮合物水溶液を添加し、８０℃で３時間加熱反応を行い、メラミン−ホルムアルデヒド樹脂壁の抗菌性物質内包マイクロカプセル２の分散液を得た。
【００２９】
＜抗菌性物質内包マイクロカプセル３の作製＞
比表面積４００ｍ２／ｇ、加熱減量４．５％、体積平均粒子径２μｍの含水珪酸粉体２５ｇに、抗菌性物質として、天然物由来の抗菌剤である市販の１００％ユーカリ精油８０ｇを滴下しながら小型ヘンシェルミキサーで撹拌した。次いで、バインダー成分である５％ポリビニルアルコール（（株）クラレ製、商品名：ポバール２１７Ｅ）水溶液２０ｇをゆっくり滴下し、ウェット固形物を得た。当該ウェット固形物を防爆型真空乾燥機で乾燥し、得られた固形物を軽く粉砕して、抗菌性物質内包マイクロカプセル３を得た。
【００３０】
＜抗菌性物質内包マイクロカプセル４の作製＞
酢酸エチル５０ｇにヘキサメチレンジイソシアネートのビュレット型イソシアネートプレポリマー（住化コベストロウレタン（株）製、商品名：デスモジュール（登録商標）Ｎ−３２００）１３ｇとポリメリックジフェニルメタンジイソシアネート（東ソー（株）製、商品名：ミリオネート（登録商標）ＭＲ−２００）２ｇを溶かした液と、トルエン６５ｇとＳＰＡＮ８０（東京化成工業（株）試薬：界面活性剤）４ｇを溶かした液を混合して油溶性液Ｂを得た。この油溶性液Ｂ中に、抗菌性物質として市販の塩化ベンザルコニウム５０ｗ／ｖ％水溶液６０ｇと、３０％ジエチレントリアミン水溶液１０ｇとの混合液をゆっくり滴下し、当該乳化液温度が５０℃以上に上昇しないように冷却しながら、乳化粒子の体積平均粒子径が５μｍになるまで強撹拌を行った。次いで、７０℃で１．５時間、８０℃で１．５時間加熱撹拌を施し、抗菌性物質内包マイクロカプセル分散液を得た。当該マイクロカプセル分散液を定性濾紙Ｎｏ．２で濾した後、エタノールで洗浄後、濾紙上物を防爆型真空乾燥機で乾燥し、得られた固形物を軽く粉砕して抗菌性物質剤内包マイクロカプセル４を得た。
【００３１】
［実施例１］
４ｇのポリアクリル酸エステル系バインダー、５ｇの抗菌性物質分散液１、５ｇの抗菌性物質内包マイクロカプセル１、５ｇの抗菌性物質内包マイクロカプセル２と水８５ｇを混合し、配合液１を作製した。基材である７０ｇ／ｍ２のポリエステル／レーヨンケミカルボンド不織布に、抗菌性物質総含有量が０．２ｇ／ｍ２となるように配合液１を含浸塗布した後、余分な付着水分を取り除いた基材を、８０℃に保持した乾燥機中で５分間乾燥し、抗菌性物質と抗菌性物質内包マイクロカプセル１と抗菌性物質内包マイクロカプセル２が担持されたフィルター濾材１を得た。
【００３２】
［実施例２］
抗菌性物質総含有量が１．０ｇ／ｍ２となるように配合液１を含浸塗布すること以外は実施例１と同じ方法で、抗菌性物質と抗菌性物質内包マイクロカプセル１と抗菌性物質内包マイクロカプセル２が担持されたフィルター濾材２を得た。
【００３３】
［実施例３］
４ｇのポリアクリル酸エステル系バインダー、５ｇの抗菌性物質分散液１、５ｇの抗菌性物質内包マイクロカプセル２、２ｇの抗菌性物質内包マイクロカプセル３と水８８ｇを混合し、配合液２を作製した。基材である７０ｇ／ｍ２のポリエステル／レーヨンケミカルボンド不織布に、抗菌性物質総含有量が０．２ｇ／ｍ２となるように配合液２を含浸塗布した後、余分な付着水分を取り除いた基材を、８０℃に保持した乾燥機中で５分間乾燥し、抗菌性物質と抗菌性物質内包マイクロカプセル２と抗菌性物質内包マイクロカプセル３が担持されたフィルター濾材３を得た。
【００３４】
［実施例４］
抗菌性物質総含有量が１．０ｇ／ｍ２となるように配合液２を含浸塗布すること以外は実施例３と同じ方法で、抗菌性物質と抗菌性物質内包マイクロカプセル２と抗菌性物質内包マイクロカプセル３が担持されたフィルター濾材４を得た。
【００３５】
［実施例５］
４ｇのポリアクリル酸エステル系バインダー、５ｇの抗菌性物質分散液１、１０ｇの抗菌性物質内包マイクロカプセル１と水８５ｇを混合し、配合液３を作製した。基材である７０ｇ／ｍ２のポリエステル／レーヨンケミカルボンド不織布に、抗菌性物質総含有量が０．２ｇ／ｍ２となるように配合液３を含浸塗布した後、余分な付着水分を取り除いた基材を、８０℃に保持した乾燥機中で５分間乾燥し、抗菌性物質と抗菌性物質内包マイクロカプセル１が担持されたフィルター濾材５を得た。
【００３６】
［実施例６］
抗菌性物質総含有量が１．０ｇ／ｍ２となるように配合液３を含浸塗布すること以外は実施例５と同じ方法で、抗菌性物質と抗菌性物質内包マイクロカプセル１が担持されたフィルター濾材６を得た。
【００３７】
［実施例７］
４ｇのポリアクリル酸エステル系バインダー、５ｇの抗菌性物質分散液１、１０ｇの抗菌性物質内包マイクロカプセル２と水８５ｇを混合し、配合液４を作製した。基材である７０ｇ／ｍ２のポリエステル／レーヨンケミカルボンド不織布に、抗菌性物質総含有量が０．２ｇ／ｍ２となるように配合液４を含浸塗布した後、余分な付着水分を取り除いた基材を、８０℃に保持した乾燥機中で５分間乾燥し、抗菌性物質と抗菌性物質内包マイクロカプセル２が担持されたフィルター濾材７を得た。
【００３８】
［実施例８］
抗菌性物質総含有量が１．０ｇ／ｍ２となるように配合液４を含浸塗布すること以外は実施例７と同じ方法で、抗菌性物質と抗菌性物質内包マイクロカプセル２が担持されたフィルター濾材８を得た。
【００３９】
［実施例９］
４ｇのポリアクリル酸エステル系バインダー、５ｇの抗菌性物質分散液１、２ｇの抗菌性物質内包マイクロカプセル３と水８８ｇを混合し、配合液５を作製した。基材である７０ｇ／ｍ２のポリエステル／レーヨンケミカルボンド不織布に、抗菌性物質総含有量が０．２ｇ／ｍ２となるように配合液５を含浸塗布した後、余分な付着水分を取り除いた基材を、８０℃に保持した乾燥機中で５分間乾燥し、抗菌性物質と抗菌性物質内包マイクロカプセル３が担持されたフィルター濾材９を得た。
【００４０】
［実施例１０］
抗菌性物質総含有量が１．０ｇ／ｍ２となるように配合液５を含浸塗布すること以外は実施例９と同じ方法で、抗菌性物質と抗菌性物質内包マイクロカプセル３が担持されたフィルター濾材１０を得た。
【００４１】
［実施例１１］
４ｇのポリアクリル酸エステル系バインダー、抗菌性物質として市販の塩化ベンザルコニウム５０ｗ／ｖ％水溶液１．５ｇ、５ｇの抗菌性物質内包マイクロカプセル１、５ｇの抗菌性物質内包マイクロカプセル２と水８８．５ｇを混合し、配合液６を作製した。基材である７０ｇ／ｍ２のポリエステル／レーヨンケミカルボンド不織布に、抗菌性物質総含有量が０．２ｇ／ｍ２となるように配合液６を含浸塗布した後、余分な付着水分を取り除いた基材を、８０℃に保持した乾燥機中で５分間乾燥し、抗菌性物質と抗菌性物質内包マイクロカプセル１と抗菌性物質内包マイクロカプセル２が担持されたフィルター濾材１１を得た。
【００４２】
［実施例１２］
４ｇのポリアクリル酸エステル系バインダー、抗菌性物質として市販の塩化ベンザルコニウム５０ｗ／ｖ％水溶液１．５ｇ、２ｇの抗菌性物質内包マイクロカプセル４、５ｇの抗菌性物質内包マイクロカプセル２と水９１．５ｇを混合し、配合液７を作製した。基材である７０ｇ／ｍ２のポリエステル／レーヨンケミカルボンド不織布に、抗菌性物質総含有量が０．２ｇ／ｍ２となるように配合液７を含浸塗布した後、余分な付着水分を取り除いた基材を、８０℃に保持した乾燥機中で５分間乾燥し、抗菌性物質と抗菌性物質内包マイクロカプセル４と抗菌性物質内包マイクロカプセル２が担持されたフィルター濾材１２を得た。
【００４３】
［実施例１３］
抗菌性物質総含有量が１０ｇ／ｍ２となるように配合液１を含浸塗布すること以外は実施例１と同じ方法で、抗菌性物質と抗菌性物質内包マイクロカプセル１と抗菌性物質内包マイクロカプセル２が担持されたフィルター濾材１３を得た。
【００４４】
［実施例１４］
抗菌性物質総含有量が１５ｇ／ｍ２となるように配合液１を含浸塗布すること以外は実施例１と同じ方法で、抗菌性物質と抗菌性物質内包マイクロカプセル１と抗菌性物質内包マイクロカプセル２が担持されたフィルター濾材１４を得た。
【００４５】
［実施例１５］
抗菌性物質総含有量が０．１ｇ／ｍ２となるように配合液１を含浸塗布すること以外は実施例１と同じ方法で、抗菌性物質と抗菌性物質内包マイクロカプセル１と抗菌性物質内包マイクロカプセル２が担持されたフィルター濾材１５を得た。
【００４６】
［実施例１６］
抗菌性物質総含有量が０．０７ｇ／ｍ２となるように配合液１を含浸塗布すること以外は実施例１と同じ方法で、抗菌性物質と抗菌性物質内包マイクロカプセル１と抗菌性物質内包マイクロカプセル２が担持されたフィルター濾材１６を得た。
【００４７】
［実施例１７］
実施例１のフィルター濾材１を準備した。
【００４８】
［実施例１８］
実施例７のフィルター濾材７を準備した。
【００４９】
［比較例１］
４ｇのポリアクリル酸エステル系バインダーと水１００ｇを混合し、配合液８を作製した。基材である７０ｇ／ｍ２のポリエステル／レーヨンケミカルボンド不織布に、配合液８を含浸塗布した後、余分な付着水分を取り除いた基材を、８０℃に保持した乾燥機中で５分間乾燥し、抗菌性物質が担持されていないフィルター濾材２１を得た。
【００５０】
［比較例２］
４ｇのポリアクリル酸エステル系バインダー、５ｇの抗菌性物質分散液１と水８５ｇを混合し、配合液９を作製した。基材である７０ｇ／ｍ２のポリエステル／レーヨンケミカルボンド不織布に、抗菌性物質総含有量が０．２ｇ／ｍ２となるように配合液９を含浸塗布した後、余分な付着水分を取り除いた基材を、８０℃に保持した乾燥機中で５分間乾燥し、抗菌性物質が担持されたフィルター濾材２２を得た。
【００５１】
［比較例３］
抗菌性物質総含有量が１．０ｇ／ｍ２となるように配合液９を含浸塗布すること以外は比較例２と同じ方法で、抗菌性物質が担持されたフィルター濾材２３を得た。
【００５２】
［比較例４］
４ｇのポリアクリル酸エステル系バインダー、抗菌性物質である市販の塩化ベンザルコニウム５０ｗ／ｖ％水溶液１．５ｇと水１００ｇを混合し、配合液１０を作製した。基材である７０ｇ／ｍ２のポリエステル／レーヨンケミカルボンド不織布に、抗菌性物質総含有量が０．２ｇ／ｍ２となるように配合液１０を含浸塗布した後、余分な付着水分を取り除いた基材を、８０℃に保持した乾燥機中で５分間乾燥し、抗菌性物質が担持されたフィルター濾材２４を得た。
【００５３】
［比較例５］
抗菌性物質総含有量が１．０ｇ／ｍ２となるように配合液１０を含浸塗布すること以外は比較例４と同じ方法で、抗菌性物質が担持されたフィルター濾材２５を得た。
【００５４】
＜抗菌性試験１＞
実施例及び比較例のフィルター濾材を用いて、山高さ２０ｍｍ、ピッチ５ｍｍのプリーツ状に折って周囲を枠付けし、外寸が２５０ｍｍ×２５０ｍｍのフィルターユニットを作製した。これらのフィルターユニットを簡易空気清浄機に装着して、厨房内で２８日間運転し、次いで簡易空気清浄機から外して、温度３７℃、相対湿度９５％の環境下に７日間放置した後に、再度簡易空気清浄機に装着し、運転開始時に生じる臭気をニオイ袋に捕集して、その臭気を６段階臭気強度表示法により評価した。測定者は１０人とし、臭気の程度を、０＝無臭、１＝やっと感知できるにおい、２＝何のにおいであるかが分かる弱いにおい、３＝らくに感知できるにおい、４＝強いにおい、５＝強烈なにおい、の６段階の範囲内で判定、数値化し、測定者１０人の平均値を求めて表１に示した。数値が小さいほど、臭気の原因となる雑菌の繁殖が少なく、抗菌性が高いことを示す。
【００５５】
＜抗菌性試験２＞
抗菌性試験１試験後のフィルターユニットに対して、外圧を加えて抗菌性物質内包マイクロカプセルの皮膜を破壊することを目的に、フィルター濾材部分を指で２分間強く擦った。次に、各フィルターユニットにおいて、抗菌性試験１と同様の試験を再度実施し、結果を表１に示した。なお、実施例１７及び１８では、外圧を加えずに、抗菌性試験２を実施し、結果を表１に示した。
【００５６】
【表１】
2018047399.tif 000002
【００５７】
実施例１〜１８で作製されたフィルター濾材は、基材と、該基材に担持されている抗菌性物質と抗菌性物質を内包したマイクロカプセルとを含んでなるが、比較例１のフィルター濾材は、抗菌性物質も抗菌性物質を内包したマイクロカプセルも含んでいないし、比較例２〜５のフィルター濾材は、抗菌性物質のみを含み、抗菌性物質を内包したマイクロカプセルを含んでいない。
【００５８】
抗菌性物質総含有量が０．２ｇ／ｍ２である実施例１、実施例３、実施例５、実施例７、実施例９、実施例１１、実施例１２、比較例２、比較例４について、抗菌性試験１（Ｉ）と抗菌性試験２（II）の結果をそれぞれ比較すると、全ての例において、抗菌性試験１より抗菌性試験２の抗菌性の値が上昇しているが、増加量（II）−（Ｉ）は、比較例２及び４よりも実施例１、３、５、７、９、１１及び１２の方が小さく、実施例１、３、５、７、９、１１及び１２では、抗菌作用の続く時間が長く、優れていることが示された。
【００５９】
また、抗菌性物質総含有量が１．０ｇ／ｍ２である実施例２、実施例４、実施例６、実施例８、実施例１０、比較例３、比較例５について、抗菌性試験１（Ｉ）と抗菌性試験２（II）の結果をそれぞれ比較すると、全ての例において、抗菌性試験１（Ｉ）より抗菌性試験２（II）の抗菌性の値が上昇しているが、増加量（II）−（Ｉ）は、比較例３及び５よりも実施例２、４、６、８及び１０の方が小さく、実施例２、４、６、８及び１０では、抗菌作用の続く時間が長く、優れていることが示された。
【００６０】
この結果より、基材と、該基材に担持されている抗菌性物質と抗菌性物質を内包したマイクロカプセルとを含んでなることを特徴とする抗菌性フィルターは、長期間に亘って菌やカビの発生を抑えることができることが分かる。
【００６１】
次に、実施例１と実施例１７とを比較し、実施例７と実施例１８とを比較する。いずれの組み合わせでも、前者は抗菌性試験２（II）の前にフィルター濾材を指で擦り外圧を加えたものであり、後者は外圧を加えなかったものである。それぞれの組で、増加量（II）−（Ｉ）を比較すると、前者の値の方が小さかった。この結果より、本発明の抗菌性フィルターは、該抗菌性フィルターの抗菌作用が低下する時期にフィルター濾材を指で擦る等の外圧を加えることにより、抗菌性物質内包マイクロカプセルに内包されていた抗菌性物質が放出され、抗菌作用を追加で発揮することができることが分かる。
【００６２】
実施例１６のフィルター濾材１６は、抗菌性物質総含有量が０．０７ｇ／ｍ２であり、実施例１５のフィルター濾材１５は、抗菌性物質総含有量が０．１ｇ／ｍ２であるが、抗菌性試験１（Ｉ）、２（II）及び増加量（II）−（Ｉ）の結果を見ると、実施例１５の方が良好であることが分かる。また、実施例１４のフィルター濾材１４は、抗菌性物質総含有量が１５ｇ／ｍ２であるが、抗菌性物質含有量１０ｇ／ｍ２である実施例１３のフィルター濾材１３と比較して、抗菌性試験１（Ｉ）、抗菌性試験２（II）及び増加量（II）−（Ｉ）の結果を見ると、顕著な違いがないことが分かる。よって、抗菌性物質総含有量は０．１〜１０ｇ／ｍ２であることが好ましいことが分かる。
【００６３】
以上の結果より、基材と、該基材に担持されている抗菌性物質と抗菌性物質を内包したマイクロカプセルとを含んでなる抗菌性フィルターによって、長期に亘って抗菌作用を発揮することができる。さらに、一定時期にフィルター濾材を指で擦る等の外圧を加えることにより、抗菌性物質内包マイクロカプセルに内包されていた抗菌性物質が放出され、追加で抗菌作用の発揮することができる。
【産業上の利用可能性】
【００６４】
本発明は、本発明は、エアコンや空気清浄機等の家電機器、ビル、事業所、自動車等のエアコン機器等に取り付けられるフィルター及びその使用方法として、利用できる。